(57)【要約】 表面の荷重０．２４５Ｎでのビッカース硬度Ｈｖ0.025が１５０以下であり、かつJIS B0601:2013に規定される輪郭曲線要素の平均長さＲＳｍが８０μｍ以下で、最大高さＲｚが１．５μｍ未満である、チタン板。このチタン板は、良好な表面変形能を有する。
2017126017.tif 000002
【特許請求の範囲】
【請求項１】
表面の荷重０．２４５Ｎでのビッカース硬度Ｈｖ0.025が１５０以下であり、かつJIS B0601:2013に規定される輪郭曲線要素の平均長さＲＳｍが８０μｍ以下であり、Ｒｚが１．５μｍ未満である、チタン板。
【請求項２】
表面から深さ５μｍの炭素濃度をＣｓ、深さ２０μｍの炭素濃度をＣｂとするとき、Ｃｓ／Ｃｂが２．０未満の範囲である、請求項１のチタン板。
【発明の詳細な説明】
【技術分野】
【０００１】
本発明は、チタン板に関する。
【背景技術】
【０００２】
チタン板は、耐食性に優れていることから、化学プラント、電力プラント、食品製造プラントなど、様々なプラントにおける熱交換器の素材として使用されている。その中でもプレート式熱交換器は、プレス成形によりチタン薄板に凹凸を付けて表面積を増加させることにより熱交換効率を高めるものであり、優れた成形性が要求される。【０００３】
特許文献１には、酸化雰囲気または窒化雰囲気で加熱することにより、酸化膜および窒化膜を形成した後、曲げまたは引っ張りを加え、これらの皮膜に微細な割れを導入して金属チタンを露呈させ、その後、可溶な酸水溶液中で溶削することによって、密度が高く、深度の深い凹凸を形成させている。特許文献１によれば、潤滑油の担保性が高まり潤滑性が良くなること、酸化膜および窒化膜を表面に残存させるか、または、形成することよって、さらに潤滑性が良くなることが記載されている。【０００４】
特許文献２には、大気焼鈍後に酸洗、スキンパス圧延を行い、表面粗さＲａ、最大高さＲｚ、ひずみ度（Ｒｓｋ）を特定の数値範囲とすることにより、保油性の発揮とともに切欠効果による割れの誘発を防止でき、成形性が向上すると記載されている。また、表面における測定荷重０．０９８Ｎでのビッカース硬さが、測定荷重４．９Ｎでのビッカース硬さよりも高く、かつ、その差を４５以下とすることにより、成形時の表面割れの発生を防止している。【０００５】
特許文献３には、圧延方向と平行な方向における表面の算術平均粗さが０．２５μｍ以上２．５μｍ以下であり、表面における試験荷重４．９Ｎによるビッカース硬さよりも試験荷重０．０９８Ｎによるビッカース硬さの方が２０以上高く、かつ、試験荷重４．９Ｎによるビッカース硬さが１８０以下であるチタン板が記載されている。この文献では、チタン板の表面の粗さをある程度粗くすることにより、プレス成形時におけるチタン板と成形金型の間への潤滑剤の引き込み量を増大させ、成形性が向上することが記載されている。【０００６】
特許文献４には、化学的または機械的に表面から０．２μｍの部位を除去することにより、冷間加工時に表面に焼き付いた残留油分を排除すること、および、その後に真空焼鈍を行うことにより、荷重２００ｇｆ（１．９６Ｎ）での表面硬さを１７０以下とし、かつ酸化皮膜の厚さを１５０Å以上にすることが記載されている。この文献では、これにより、素材の成形性を損なうことなく、成形時の金型および工具との潤滑性を維持され、成形性が向上すると記載されている。
【先行技術文献】
【特許文献】
【０００７】
【特許文献１】特開２００５−２９８９３０号公報
【特許文献２】特開２０１０−２５５０８５号公報
【特許文献３】特開２００２−００３９６８号公報
【特許文献４】特開２００２−１９４５９１号公報
【発明の概要】
【発明が解決しようとする課題】
【０００８】
特許文献１には、成形性について記載されていない。そして、この技術のように、特定の表面形状を得るため酸洗前に酸化膜または窒化膜を形成させると、潤滑性は向上するが、張出し成形などにおいて割れの起点となり、逆に、成形性を低下させる要因となる可能性がある。【０００９】
特許文献２には、酸洗とスキンパスによって表面形状を調整し、成形性を向上させることが記載されている。しかし、この技術では、焼鈍後の酸洗により形成させた凹凸の凸部をスキンパスで均しくする方法であるため、凹部の形状を制御することが困難であり、特に、大きな凹部が存在した場合、応力集中の起点となり割れを誘発する可能性がある。また、大気焼鈍の工程を有し、表面と母材の硬度の差を４５以下とするために表面を片面約１０μｍ以上除去する必要があり、歩留まりが悪くなる。【００１０】
特許文献３の技術では、表面粗さＲａのみを管理しており、凹凸の大きさの絶対値の定義ができず、局所に大きな凹凸が存在した場合の切欠効果により、成形性が低下する可能性がある。【００１１】
特許文献１〜３は、いずれも潤滑剤の保油性を高めるための技術であり、材料自体の成形性については全く考慮されていない。一方、特許文献４は、材料自体の成形性を向上させることについて一応言及されている。【００１２】
すなわち、特許文献４には、冷間加工後の表面処理により表面硬さ（Ｈｖ０．２）を下げることができることができ、それによって素材の成形性が向上することが記載されているが、その表面形状について全く考慮されておらず、表面形状が成形性に与える影響についても一切記載されていない。また、表面硬度測定が荷重２００ｇｆ（１．９６Ｎ）と比較的大きな荷重であるため、チタン板の最表層部の情報を得られていない可能性がある。【００１３】
本発明は、このような従来技術の問題を解決するためになされたものであり、切欠効果の原因となる表面形状の改善および表層の脆い硬化層を抑制することで、良好な表面変形能を有する、チタン板を提供することを目的とする。
【課題を解決するための手段】
【００１４】
純チタン板の場合、その溶製過程において混入したＣおよびＮが硬質化合物（ＴｉＣまたはＴｉＮ）を形成し、チタン板の表層に存在する上記の硬質化合物が加工時に割れの起点となる。このような割れを防止するために、従来、化学組成、金属組織（粒径）などの冶金的因子について研究されたり、潤滑剤の条件や保油性などが研究されたりしてきたが、チタン板自体の表面変形能について研究された例は皆無である。そこで、本発明者らは、化学組成および金属組織（粒径）が同程度の供試材を用い、特に、表面形状および表面硬度による成形性への影響を検討した。【００１５】
まず、板材の成形性の評価方法として、比較的簡便なエリクセン試験が用いられるのが一般的である。エリクセン試験は、通常、固形または液体の潤滑油を潤滑剤として行われ、これらの潤滑条件の元で評価を行っている例は多数存在する。しかし、潤滑剤を用いることを前提とする試験では、潤滑剤の性能および保油性などの影響によって測定値が大きく変化するため、素材そのものの表面変形能の評価にはふさわしくない。また、冷間圧延時の潤滑剤には炭素成分が含まれ、チタン板表面に焼き付き、残存すると、表面に硬質なＴｉＣが生じる。【００１６】
そこで、本発明者らは、素材そのものの表面変形能を評価するため、表面変形能が顕著に表れるＰＴＦＥ（ポリテトラフルオロエチレン）シートを潤滑剤とした極めて高潤滑条件のエリクセン試験（以下、「高潤滑エリクセン試験」と呼ぶ。）によってチタン板を評価した。ここで、高潤滑エリクセン試験に使用したＰＴＦＥシートの摩擦係数μは約０．０４であり、潤滑油を用いた場合のチタンと試験冶具との摩擦係数約０．４〜０．５に比べ極めて小さく、素材と試験機との潤滑の影響を無視できる。このため、素材そのものの表面変形能を評価することが可能となる。【００１７】
一方、チタン板の最表層部の硬さの情報を正確に得るために、本発明者らは、極低荷重、具体的には、荷重２５ｇｆ（０．２４５Ｎ）で表面のビッカース硬度（以下、「Ｈｖ0.025」と呼ぶ。）の測定を試みた。このような低荷重であれば、ビッカース圧子の押し込み深さが浅いため、チタン板の最表層部の硬さを評価することができる。なお、表面硬度の結果より逆算した２５ｇｆ（０．２４５Ｎ）での圧子深さは、およそ２〜３μｍである。【００１８】
図１には、Ｈｖ0.025と高潤滑エリクセン試験値の関係を示す。図１に示すように、Ｈｖ0.025を１５０以下にすることによって、高潤滑エリクセン値を１４．０ｍｍ以上の良好な範囲とすることができる一方、Ｈｖ0.025が１５０を超えると、高潤滑エリクセン値が低くなり、２００を超えると１４．０ｍｍ未満にまで劣化する。したがって、大まかな傾向として、表面硬度が低いほど成形性が向上していることが分かり、具体的にはＨｖ0.025を１５０以下にすることが重要であることを知見した。しかし、表面硬度Ｈｖ0.025が１５０以下の範囲においては、同程度の硬度であっても高潤滑エリクセン値に差がみられ、表面硬度以外の他の要因が影響していることが判明した。【００１９】
本発明者らは、上記の他の要因について鋭意研究を重ねた結果、輪郭曲線要素の平均長さＲＳｍ（JIS B0601:2013参照。以下、「凹凸平均間隔」とも呼ぶ。）と輪郭曲線の最大高さＲｚが素材そのものの表面変形能に大きな影響を及ぼすことを突き止めた。図２には、凹凸平均間隔ＲＳｍおよび輪郭曲線の最大高さＲｚと、高潤滑エリクセン試験値の関係を示す。図２に示すように、表面硬度では明確ではなかった高潤滑エリクセン試験値の変化が、凹凸平均間隔ＲＳｍ及び輪郭曲線の最大高さＲｚによって、うまく整理することができ、特に、凹凸平均間隔ＲＳｍを８０μｍ以下、Ｒｚが１．５μｍ以下とすることが重要であることを知見した。【００２０】
本発明者らは、さらに、上記の表面硬度および凹凸の状態を得るための製造方法について鋭意研究を行った。通常、チタン板は、溶製工程、熱間圧延工程、冷間圧延工程および焼鈍工程を備える。また、冷間圧延工程と焼鈍工程との間には脱脂工程（アルカリ洗浄工程）を備えるのが一般的である。そして、焼鈍工程は、バッチ式のＢＡＦ（Box Annealing Furnace）方式、ならびに、連続式の連続焼鈍酸洗設備ＡＰ（Annealing & Pickling）および連続光輝焼鈍設備ＢＡ（Bright Annealing）方式がある。ＢＡＦ方式は、真空または無酸化雰囲気中で行われ、ＢＡ方式は無酸化雰囲気中で行われる。そのために、焼鈍後の表面肌が焼鈍前（圧延肌）と同等の表面状態を保つことができ、かつ脱スケールが不要であるという特徴を持っている。また、ＡＰ方式は、燃焼ガス雰囲気中で焼鈍した後に酸洗脱スケールを行う設備で焼鈍を行う方法であり、中間焼鈍及び比較的板厚の厚い製品の仕上げ焼鈍に用いられる。これに対して、ＢＡＦ方式やＡＰ方式の焼鈍は、極薄板の中間焼鈍及び仕上げ焼鈍に用いられる。さらにＢＡ設備は結晶粒径コントロール、歪取り熱処理、表面窒化処理など機能性を高める手段としても活用される。【００２１】
上記の脱脂工程では、冷間圧延工程における潤滑剤を除去することができ、焼鈍時のスケールの生成を抑制できるが、チタン板表層のＴｉＣなどの硬化層を完全に除去することができない。一方、焼鈍後に酸洗を行えば、焼鈍時のスケールだけでなく、表層に濃化したＴｉＣ、ＴｉＮなどの硬化層の除去も行うことができる。【００２２】
本発明は、このような知見に基づいてなされたものであり、下記のチタン板を要旨とする。【００２３】
（１）表面の荷重０．２４５Ｎでのビッカース硬度Ｈｖ0.025が１５０以下であり、かつJIS B0601:2013に規定される輪郭曲線要素の平均長さＲＳｍが８０μｍ以下で、最大高さＲｚが１．５μｍ未満である、チタン板。【００２４】
（２）表面から深さ５μｍの炭素濃度をＣｓ、深さ２０μｍの炭素濃度をＣｂとするとき、Ｃｓ／Ｃｂが２．０未満の範囲である、上記（１）のチタン板。
【発明の効果】
【００２５】
本発明によれば、切欠効果の原因となる表面形状の改善とともに、表層の脆い硬化層を抑制することができるので、良好な表面変形能を有するチタン板を提供することができる。このチタン板は、成形性に優れているため、たとえば、化学プラント、電力プラント、食品製造プラントなどの熱交換器の素材として特に有用である。
【図面の簡単な説明】
【００２６】
【図１】Ｈｖ0.025と高潤滑エリクセン試験値の関係を示す図。
【図２】Ｈｖ0.025が１５０以下である場合の凹凸平均間隔ＲＳｍと、凹凸最大高さＲｚの関係を示す図。
【図３】試験Ｎｏ．１、３、１５および２２のＳＥＭ画像。（ａ）が試験Ｎｏ．１、（ｂ）が試験Ｎｏ．３、（ｃ）が試験Ｎｏ．１５、（ｄ）が試験Ｎｏ．２２のＳＥＭ画像を示す。
【図４】試験Ｎｏ.１および４の元素分析結果を示す図。
【発明を実施するための形態】
【００２７】
以下、本発明の実施形態について説明する。
【００２８】
１．チタン板
ビッカース硬度Ｈｖ0.025：１５０以下
前述のように、熱間圧延工程、焼鈍工程などにおいてチタン板の表層にＣ、Ｎなどが濃化し、ＴｉＣ、ＴｉＮなどの化合物が生成するが、これらの化合物は硬質であるため、加工時に割れの起点となる。そこで、チタン板の成形性を評価するためには、極表層の硬さを知ることが重要となる。従来技術（たとえば、特許文献４など）においては、荷重２００ｇｆ（１．９６Ｎ）と比較的大きな荷重でのビッカース硬度（Ｈｖ０．２）を測定しており、チタン板のバルクの硬度の影響も受けるため、チタン板の成形性への大きい表層の硬さを正確に知ることができない。このため、本発明者らは、荷重２５ｇｆ（０．２４５Ｎ）でのビッカース硬度（Ｈｖ0.025）に着目した。このような低荷重であれば、ビッカース圧子の押し込み深さが浅く（２〜３μｍ程度）、チタン板の表層のみの硬さを評価することができるからである。
【００２９】
そして、この荷重２５ｇｆ（０．２４５Ｎ）でのビッカース硬度（Ｈｖ0.025）が、１５０を超える場合には、高潤滑エリクセン試験値が劣化する。このため、ビッカース硬度（Ｈｖ0.025）は１５０以下とする。ビッカース硬度（Ｈｖ0.025）は、１４５以下とすることが好ましく、１４０以下とすることがより好ましい。ただし、ビッカース硬度(Ｈｖ0.025)が低くても高潤滑エリクセン試験値がやや低くなることもある。これは、後述する表面による影響である。
【００３０】
輪郭曲線要素の平均長さＲＳｍ：８０μｍ以下
ビッカース硬度（Ｈｖ0.025）は１５０以下とすれば、高潤滑エリクセン試験値を１４．０以上とすることができるが、同じ硬度でも高潤滑エリクセン試験値に差がある。そこで、チタン板の成形性、すなわち、素材そのものの表面変形能を向上させるためには、チタン板の表面の形状が重要である。従来技術においては、ＲａまたはＲｚを管理されているが、これは保油性の観点で定められており、高潤滑エリクセン試験のように保油性の影響を受けない試験方法による評価には無関係である。一方、輪郭曲線要素の平均長さＲＳｍ（JIS B0601:2013参照）は、チタン板表面の凹凸の平均間隔を意味し、このＲＳｍ値を８０μｍ以下とすれば、高潤滑エリクセン試験値を安定して高い値とすることができる。ＲＳｍ値は、７５μｍ以下とすることが好ましく、７０μｍ以下とすることがより好ましい。
【００３１】
ＲＳｍを小さくすることは凹凸の数が増加することになる。そのため応力集中の起点が増加する。しかし、各凹凸の応力集中係数が大きくなりすぎなければ、応力集中部では加工硬化が生じるため、亀裂が発生しても進展せずに破壊には至らない。破壊に至らない場合には、応力集中部が多い方が局所的な変形を抑制し、加工性が向上すると考えられる。一般的に、変形は結晶粒単位で生じるが、表面の凹凸を多く形成させることによって応力集中起点を分散させることができ、凹凸間隔に対応するＲＳｍが８０μｍ以下の場合に加工性を向上させられる。ただし、凹凸がないような場合には結晶粒の方位の影響を受けて応力が集中する結晶粒が発生し、局所的な変形に移行しやすく破壊につながると考えられるため、ＲＳｍは１０μｍ以上とすることが望ましい。
【００３２】
輪郭曲線の最大高さＲｚ：１．５μｍ未満
ＲＳｍを小さくすることで応力集中起点を増やす場合には、その起点の応力集中係数は低くする必要がある。つまり、Ｒｚが大きい場合には応力集中係数が高くなり、ＲＳｍを小さくする効果が低下すると考えられる。そのため、本発明のチタン板の表層は、ＲＳｍ値に加えて、輪郭曲線の最大高さＲｚを１．５μｍ未満に管理することによって、チタン材の成形性を十分に発揮することができる。Ｒｚの好ましい範囲は、１．３μｍ以下である。ただし、ＲｚはＲａよりも小さくすることはできないため、これまでの製造実績から０．１μｍ以上であれば、コストアップを抑制し、製造できる。
【００３３】
ここで、表面から深さ５μｍの炭素濃度をＣｓ（表層炭素濃度）、深さ２０μｍの炭素濃度をＣｂ（バルク炭素濃度）とするとき、Ｃｓ／Ｃｂを２．０未満の範囲とすることが好ましい。前述のように、チタン板の表層にＣが濃化し、硬質のＴｉＣが生成すると、加工時に割れの起点となるからである。
【００３４】
本発明のチタン板を構成する材料としては、純チタンを用いることができる。ただし、硬化層がない場合にもビッカース硬度１５０以下となる化学組成とする必要がある。最も重要な元素は酸素であり、その含有量を質量％で０．１２％以下とするのがよい。窒素および炭素が過剰な場合にはビッカース硬度１５０以下を達成できなくなるため、いずれの含有量も質量％で０．０６％以下とするのがよい。鉄は、その含有量が過剰な場合には過度に微細化するため、質量％で０．１５％以下とするのがよい。また、これらは、不可避的な不純物であり、いずれも質量％で０．０００１％以上含まれるのが通常である。
【００３５】
２．チタン板の製造方法
前記の通り、チタン板表面に形成されたＴｉＣ等の硬質層の除去は、冷間圧延工程後に、酸洗を行うか、焼鈍後に酸洗を行うことで達成される。しかし、酸洗のみではチタン板表面の凹凸状態を所望の範囲に調整することは困難である。したがって、冷間圧延の最終パスもしくは最終２パスで所望の表面粗さに制御されたワークロールでの圧延を施すのがよい。すなわち、前記冷間圧延工程において最終パスもしくは最終２パスで表面を制御したワークロールで圧延し、硝ふっ酸酸洗した後、前記非酸化雰囲気焼鈍を行うことでチタン板表面の輪郭曲線要素の平均長さＲＳｍを８０μｍ以下、Ｒｚを１．５μｍ未満とすることができる。また、別の製造方法として焼鈍後酸洗を行い、所望の表面粗さに制御された調質圧延ロールで圧延を施すことで、チタン板表面の輪郭曲線要素の平均長さＲＳｍを８０μｍ以下、Ｒｚを１．５μｍ未満とすることができる。焼鈍後酸洗工程で、チタン板表面のＴｉＣ等の硬質層を除去する場合、ＢＡＦ焼鈍方式の場合表面のＣやＮ等がチタン板の内部に向かって拡散するために、酸洗量を多くする必要がある。しかし、連続式焼鈍方式の場合は、焼鈍時間が短時間であるために、ＣやＮ等の拡散層がＢＡＦ方式に比べ浅いため、軽度の酸洗で硬質層の除去が可能である。
【００３６】
硝ふっ酸酸洗工程においては、表面に存在するＴｉＣなどを完全に除去するためには、たとえば、片面の酸洗溶削量は２〜４μｍとするのがよい。また、酸洗は、たとえば、硝酸：４０〜５０g/ｌ、ふっ酸：２０〜３０g/ｌを混合した、硝ふっ酸液を用い、５０〜６０℃の酸液中に１０秒以上浸漬させるのがよい。
【００３７】
チタン板の表面に所望の凹凸を設けるために、冷間圧延の最終パスもしくは最終２パスでチタン板表面に設けたい凹凸に近い表面状態としたワークロールでの冷間圧延を行うことが重要である。これにより、チタン板表面の輪郭曲線要素の平均長さＲＳｍを８０μｍ以下、Ｒｚを１．５μｍ未満とすることが可能となる。チタンの一般的な圧延設備はリバース式の圧延機である。この圧延機の場合、同じワークロールで多パスの冷間圧延を行っており、それに伴ってチタンの凝着などでワークロールの表面は凹凸の大きい状態となる。そして、そのまま冷間圧延を続けると、チタン板表面に転写され大きな凹凸が形成されるため、安定して所望の表面性状を得ることが難しくなる。よって、冷間圧延工程の最終もしくは最終の２パスにおいて表面を制御したワークロールを用いる必要がある。このワークロールとしては、冷間圧延後チタン板表面がJIS B0601:2013に規定される輪郭曲線要素の平均長さＲＳｍが８０μｍ以下で、最大高さＲｚが１．５μｍ未満になるようなロール表面とすることが重要である。前記ロール表面の表面形状は、その後の酸洗工程での酸組成や酸洗液の温度、時間などによって変化するために、あらかじめ酸洗条件に適した表面ロール形状を求めておくことが必要である。このワークロールの表面は簡単な研磨でもよく、レーザー加工、切削加工、ショットブラストなどによって形成してもよい。
【００３８】
調質圧延工程は、冷間圧延及びその後の酸洗工程でチタン板表面の形状を本願規定の範囲内に調整できていれば、実施しなくてもよい。冷間圧延時にチタン板表面の形状を調整しない場合には実施する必要があり、冷間圧延工程、硝ふっ酸酸洗工程および焼鈍工程によって製造したチタン板に、調質圧延ロールの表面が、調質圧延を行った時にチタン板表面が、JIS B0601:2013に規定される輪郭曲線要素の平均長さＲＳｍが８０μｍ以下で、最大高さＲｚが１．５μｍ未満になるように調整することが必要である。なお、表面を制御したワークロールを用いて調質圧延を行う場合には、最終もしくは最終２パスのワークロール表面の制御を行う必要はない。調質圧延によって所望の表面性状を付与することができるからである。このワークロールの表面は、冷間圧延工程のワークロールと同様、簡単な研磨でもよく、レーザー加工、切削加工、ショットブラストなどによって形成してもよい。
【００３９】
その他、冷間圧延工程後には脱脂工程を設けるのがよい。特に、潤滑剤を用いて冷間圧延を行う場合に、その潤滑剤を取り除くためである。
【００４０】
冷間圧延工程において、前掲のワークロールの条件以外の条件には、特に制約がなく、通常の条件で行うことができる。たとえば、熱間圧延後に脱スケールした厚さ４．５ｍｍの工業用純チタン板を用いて、ゼンジミア圧延機で８０〜９０％の冷間加工による圧下を行うのがよい。
【００４１】
焼鈍工程は、大気中で行うと、焼鈍後に脱スケール工程を設ける必要が生じ、歩留まりを悪化させる可能性があるので、板厚が薄い場合には非酸化雰囲気で行う方が有利である。例えば、アルゴンガス雰囲気での焼鈍、または、真空焼鈍であることが好ましい。なお、窒素ガス雰囲気でも良いが、長時間の熱処理を行うと、チタン板表面に窒化もしくは窒素を固溶した硬化層が形成され易いという問題がある。焼鈍条件としては、たとえば、真空雰囲気でその真空度を１．３３×１０-3Ｐａ（１．０×１０−５Ｔorr）以下とし、板の温度が６５０〜７００℃に到達した後に２４０分保持し、その後真空雰囲気を保ったまま炉冷を行うのがよい。これは、チタン板の粒径を、張出し成形性に優れる粒径50〜100μm（粒度番号：4〜6程度）の範囲に調整するためである。また、板の過加熱や不均一加熱を防止するため、昇温速度３．０℃/min以下で加熱を行うのがよい。焼鈍を連続式で行う場合は、焼鈍温度は７００〜８２０℃とし、保持時間は１０〜６００秒で行うのが好ましい。
【実施例】
【００４２】
供試材として純チタンＪＩＳ−１種を使用し、表１に示す条件で試験用チタン板を作製した。【００４３】
なお、冷間圧延工程では、ワークロールをエメリー紙＃１２０で研磨して、脱スケールした厚さ４．５ｍｍの純チタン板を厚さ０．５ｍｍにまで圧下（圧下率：約８９％）した。このとき、「仕上ロール制御」が「−」の例では、最終パスまで同じワークロールで冷間圧延し、「有り」の例では、最終１パスをＲＳｍが８０μｍ以下で、Ｒｚが１．５μｍ未満のワークロールで冷間圧延した。【００４４】
「アルカリ洗浄」は、水酸化ナトリウムを主成分とする水溶液中で行う洗浄工程である。また、「硝ふっ酸酸洗」は、硝ふっ酸（硝酸：５０g/ｌ、ふっ酸：２０g/ｌ、酸液温度：約５５〜６０℃）に浸漬させ、片面１〜２１μｍ溶削し微細な凹凸を多数形成させるとともに、冷間圧延時の焼付き油分を除去する酸洗工程である。【００４５】
「焼鈍工程」では、「真空」の場合、昇温速度を２．５〜２．７℃／ｍｉｎ（昇温時間、約１８０分）の範囲で調整し、その後、真空雰囲気を保ったまま炉冷した。「Ａｒ」または「大気」の場合、赤外線加熱によって昇温速度２０℃／ｓで加熱し、保持後にＡｒガス雰囲気または大気中で冷却した。【００４６】
「調質圧延工程」において、試験Ｎｏ．５、６、８〜１３の例では、ＲＳｍが８０μｍ以下で、Ｒｚが１．５μｍ未満のワークロールを用いて実施した。【００４７】
得られた試験用チタン板について、荷重２５ｇｆ０．２４５Ｎ）でのビッカース硬さ、JIS B0601:2013に基づく輪郭曲線要素の平均長さＲＳｍおよび輪郭曲線の最大高さＲｚを測定した。表面硬度は、マイクロビッカース硬さ試験機にて、荷重２５ｇｆ（０．２４５Ｎ）で測定した。表面粗さは、触針式表面粗さ測定機を用いて圧延方向に平行な方向で測定長さ４ｍｍを測定した。さらに、厚さ：５０μｍ、摩擦係数μ：０．０４のＰＴＦＥシートを、試験体と試験機との間に挟み、試験体と試験機と直接接触しない条件でエリクセン試験を行い、高潤滑エリクセン試験値を測定した。また、酸洗前後の重量変化からチタンの密度４．５ｇ/ｃｍ３を用いて、硝ふっ酸酸洗による溶削量（片面溶削量）を求めた。これらの結果を製造条件とともに表１に示す。また、図３には、試験Ｎｏ．１、３、１５および２２のＳＥＭ画像を示す。【００４８】
【表１】
2017126017.tif 000003
【００４９】
図３（ａ）および（ｂ）に示すように、本発明材であるＮｏ．１およびＮｏ．３は溶削量の大小にかかわらず微細な凹凸が形成されているが、図３（ｃ）に示すように、ＲＳｍが８０μｍ以下で、Ｒｚが１．５μｍ未満のワークロールを用いて冷延したものの、酸洗を行わなかったＮｏ．１５では、冷延時に生じた微小亀裂が多数存在している。また、図３（ｄ）に示すように、真空焼鈍後に酸洗を行ったものの、調質圧延工程においてＲＳｍが８０μｍ以下で、Ｒｚが１．５μｍ未満のワークロールを用いなかったＮｏ．２２では、結晶粒単位の大きな凹凸を形成されている。【００５０】
表１に示すとおり、本発明例であるＮｏ．１〜１３は、いずれも表面硬度Ｈｖが１５０以下に制御されており、また、表面粗さＲｚが１．５μｍ未満、ＲＳｍが８０μｍ以下であった。これは、冷延工程および／または調質圧延工程において、「ＲＳｍが８０μｍ以下で、Ｒｚが１．５μｍ未満のワークロール」を用いて適切な圧延を行っており、適切な表面粗さを確保できている。また、Ｎｏ．１〜６、１１〜１３では、真空焼鈍（バッチ式）を行う前に適切な硝ふっ酸酸洗を行い、残存油分由来の炭素およびＴｉＣを除去できたため、硬化層が形成されなかった。また、Ｎｏ．８〜１０では、焼鈍後に適切な硝ふっ酸酸洗を行っているため、硬化層を十分に除去できた。なお、Ｎｏ．９に示すように、焼鈍時間が短い焼鈍（連続焼鈍）であれば、表面に形成される硬化層が薄いため、硝ふっ酸酸洗による溶削量が少なくても、硬化層を十分に除去できた。【００５１】
一方、Ｎｏ．１４〜１６では、硝ふっ酸酸洗を行っておらず、冷間圧延時の圧延油由来の炭素成分表面に残存しているか、圧延時の高荷重により圧延油が焼付き、ＴｉＣが表面に形成されており、真空焼鈍時にこれらの炭素が内方拡散し、硬化層を形成したものと考えられる。その結果、高潤滑エリクセン値が低い値に留まった。【００５２】
Ｎｏ．１７〜２１、２４、２５では、焼鈍前または焼鈍後に適切な硝ふっ酸酸洗を行っているため、硬化層を十分で除去できているが、冷延工程および調質圧延工程のいずれにおいても「ＲＳｍが８０μｍ以下で、Ｒｚが１．５μｍ未満のワークロール」を用いた圧延を行っていないため、表面粗さが本発明で規定される範囲を外れており、高潤滑エリクセン値が低い値に留まった。【００５３】
Ｎｏ．２２、２３は、適切な条件での冷延工程および酸洗工程を行っているが、調質圧延工程で「ＲＳｍが８０μｍ以下で、Ｒｚが１．５μｍ未満のワークロール」を用いた圧延を行っていないため、表面粗さが本発明で規定される範囲を外れていた。特に、Ｎｏ．２３は、真空焼鈍（バッチ式）後に酸洗工程を行っているものの、溶削量が十分ではなく、表面硬度が高い値となった。その結果、これらの例では、高潤滑エリクセン値が低い値に留まった。【００５４】
なお、表面硬度が本発明で規定される範囲を上回る例では、表面変形能に劣り、成形時に表面に微小亀裂が発生しやすくなり、成形性が悪くなったため、高潤滑エリクセン値が低い値に留まったものと考えられる。また、表面粗さが本発明で規定される範囲を外れる例では、表面に結晶粒単位の大きな凹凸が存在しており、割れが発生しやすくなったと考えられる。【００５５】
試験Ｎｏ．１（本発明例）および試験Ｎｏ．１５（比較例）について、ＧＤＳ（グロー放電発光表面分析）を用いて、チタン板表面からの深さ方向での元素分析を行った。そのときの発光強度を図４に示す。図４に示すように、本発明例においては、表層でのＣの濃化がほとんどないことがわかる。そして、発光強度から表面から深さ５μｍの炭素濃度Ｃｓおよび深さ２０μｍの炭素濃度Ｃｂを換算し、Ｃｓ／Ｃｂを求めたところ、試験Ｎｏ．１のＣｓ／Ｃｂは１．４であり、試験Ｎｏ．１５のＣｓ／Ｃｂは４．９であった。このように、焼鈍前に酸洗を行うことにより、表層におけるＣの濃化を防止することができることがわかる。
【産業上の利用可能性】
【００５６】
本発明によれば、切欠効果の原因となる表面形状の改善とともに、表層の脆い硬化層を抑制することができるので、良好な表面変形能を有するチタン板を提供することができる。このチタン板は、成形性に優れているため、たとえば、化学プラント、電力プラント、食品製造プラントなどの熱交換器の素材として特に有用である。
【図１】
2017126017.tif 000004
【図２】
2017126017.tif 000005
【図３】
2017126017.tif 000006
【図４】
2017126017.tif 000007
【国際調査報告】
2017126017.tif 000008
2017126017.tif 000009
2017126017.tif 000010